(57)【要約】  【課題】  高エネルギー密度、高出力密度を有し、安全性および信頼性に優れたリチウム電池を提供する。  【解決手段】  一対の電極間に、リチウムを含む無機固体電解質を介在させてなるリチウム電池において、前記一対の電極は、酸化物ガラスを介して結合された活物質と、該活物質の粒子の間に配置された導電剤とを含むことを特徴とするリチウム電池を提供する。【選択図】  図１
2010219056.tif 000002
【特許請求の範囲】
【請求項１】
一対の電極間に、リチウムを含む無機固体電解質を介在させてなるリチウム電池において、
前記一対の電極は、酸化物ガラスを介して結合された活物質と、該活物質の粒子の間に配置された導電剤とを含むことを特徴とするリチウム電池。
【請求項２】
前記一対の電極の少なくとも一方は、前記無機固体電解質と反対の側の表面近傍において、前記導電剤を中心部に比べて高濃度に含有していることを特徴とする請求項１に記載のリチウム電池。
【請求項３】
前記導電剤がＳｂ２Ｏ３ドープＳｎＯ２およびＳｎＯ２ドープＩｎ２Ｏ３の少なくとも一方であることを特徴とする請求項１または２に記載のリチウム電池。
【請求項４】
前記導電剤がカーボンブラックおよび黒鉛の少なくとも一方であることを特徴とする請求項１〜３のいずれかに記載のリチウム電池。
【請求項５】
前記活物質がＬｉ１＋ｘＭｎ２‐ＸＯ４（０≦Ｘ≦０．２）、ＬｉＭｎ２‐ＹＭｅＹＯ４（Ｍｅ＝Ｎｉ、Ｃｒ、Ｃｕ、Ｚｎ，０＜Ｙ≦０．６）、Ｌｉ４Ｔｉ５Ｏ１２およびＬｉ４Ｍｎ４Ｏ１２よりなる群から選択される少なくとも１種類からなることを特徴とする請求項１〜４のいずれかに記載のリチウム電池。
【発明の詳細な説明】
【技術分野】
【０００１】
本発明はリチウム電池に関し、特に電極を改良したリチウム電池に関する。
【背景技術および発明が解決しようとする課題】
【０００２】
携帯電話やパーソナルコンピュータに代表される携帯機器の近年の目覚しい発達に伴い、その電源としての電池の需要も急速に増加している。特に、リチウム電池は原子量が小さく、かつイオン化エネルギーが大きなリチウムを使う電池であることから、高エネルギー密度を得ることができる電池として盛んに研究され、現在では携帯機器の電源をはじめとして広範囲に用いられるに至っている。
【０００３】
一般的に、リチウム電池は、正極活物質と炭素系導電剤を有機系バインダーで結着したシート状正極と、同じく負極活物質を有機系バインダーで結着したシート状負極がセパレータを介して捲回された極群を電槽缶内に挿入し、そこに有機電解液を注入して封口した構造となっている。
【０００４】
また、リチウム電池では、正極活物質としてコバルト酸リチウム（ＬｉＣｏＯ２）やマンガン酸リチウム（ＬｉＭｎ２Ｏ４）が一般的に用いられ、負極活物質には、コークスや炭素繊維などの炭素材料が用いられている。
これらの正極活物質と負極活物質を組み合わせることでリチウム電池は公称電圧３．５Ｖ以上の高電圧を達成している。
【０００５】
しかしながら、電解質に有機電解液を用いるため、有機電解液に起因する漏液や作動温度範囲が狭いといった問題がある。
【０００６】
さらに、負極活物質に炭素材料を用いるリチウム電池は炭素材料の充放電電圧が０Ｖ付近であることから、電池の充電過程でリチウム金属が負極表面に析出して内部短絡を引き起こす可能性があり、十分な信頼性を有しているとはいえない。
【０００７】
かかる問題を解決する方法として、例えば特開平７−２９６８５０号公報では負極活物質にＮｂ２Ｏ４を用いると共に、正極活物質にＬｉ２ＭｎＯ３を用いた電池が提案されており、また特開平８−２２８４１号公報では正極および負極活物質にスピネル系リチウム含有金属酸化物を用いた電池が提案されている。
【０００８】
このように、正極および負極活物質に酸化物を用いると、サイクル寿命や耐過放電特性が改善され、高信頼性を有するリチウム電池となるが、電解質に有機電解液を用いているため、やはり漏液や作動温度範囲が狭いといった電解液に起因する問題を解決することができない。
【０００９】
そこで、これら安全上の問題を解決するために、不燃性の無機固体材料で構成される無機固体電解質を用いた耐熱性、信頼性に優れた全固体リチウム電池の開発が進められている。電解質に無機固体電解質を用いたリチウム電池の例としては、例えば特開平１１−７９４２号公報に開示されるように、固体電解質として硫化物ガラスを用いたものがある。しかし、硫化物ガラスは水分や酸素に対する安定性が乏しく電池製造コストの上昇につながるという問題がある。
【００１０】
一方、リチウム電池に対する要求は安全性、信頼性だけに止まらず、携帯機器の小型化軽量化に伴い、さらなる高エネルギー密度化や高出力化が求められている。
【００１１】
かかる課題を解決するために、正極に含まれる導電剤の改良が種々試みられている。
例えば、黒鉛とカーボンブラックの混合物を用いたり（特開平８−２２２２０６号）、形状の異なる鱗片状黒鉛と繊維状炭素を混合したり（特開平９−２７３４４号）、炭素材料以外では遷移金属炭化物を用いたり（特開平５−２１７５８２号）、アルミニウム粉末やタンタル粉末を用いる（特開平８−７８０５４号）ことが提案されている。しかしながら、これらの導電剤はいずれも電池容量の増加には直接寄与しないため、導電剤を使用しないことで電池の高容量化、ひいては高エネルギー密度化を図る試みがなされている。
【００１２】
特開平８−１４８１４１号では導電剤やバインダーなどの電池容量の低下を招く材料を使わずに活物質のみの焼成体を電極とすることで優れた充放電特性を有するリチウム電池を提案している。
【００１３】
しかしながら、前記提案では活物質層に結着剤を含まないために、電極が脆くて取扱が困難であるという問題がある。さらに、電極に導電性を付与していないために、活物質層の厚みが２０μｍを超えると充放電容量が極端に低下し、実用電池として充分なエネルギー密度が得られないという問題があることが明らかとなった。
【００１４】
そこで、本発明者らは酸化物ガラスを用いて活物質を結着した２０μｍ以上の厚みを有する電極に導電性を付与してリチウム電池の電極として使用することを鋭意研究した結果、導電剤としてＳｂ２Ｏ３ドープＳｎＯ２および／またはＳｎＯ２ドープＩｎ２Ｏ３、あるいはカーボンブラックおよび／または黒鉛を添加することで厚い電極が使用可能となることを見出した。しかしながら、電極内の導電剤の分布状態によって電極特性が大きく変化することが明らかとなり、最適な分布状態について研究することによって本発明を完成するにいたった。
【００１５】
したがって、本発明は上述のような従来の技術に鑑みてなされたものであり、高エネルギー密度、高出力密度を有し、安全性および信頼性に優れたリチウム電池を提供することを目的とするものである。
【発明の概要】
【課題を解決するための手段】
【００１６】
上記目的を達成するために、一対の電極間に、リチウムを含む無機固体電解質を介在させてなるリチウム電池において、前記一対の電極は、酸化物ガラスを介して結合された活物質と、前記活物質の粒子の間に配置された導電剤と、を含むことを特徴とするリチウム電池を提供する。
【発明の効果】
【００１７】
エネルギー密度が高く、出力密度、安全性、信頼性に優れたリチウム電池を提供できる。また、酸化物の充放電電圧は炭素材料の充放電電圧よりも貴な電位を示すことから、活物質、特に負極活物質に遷移金属酸化物を用いると、原理的にリチウムの析出反応が起こらず、電池の信頼性および安全性が向上する。
【図面の簡単な説明】
【００１８】
【図１】本発明に係るリチウム電池の断面図である。
【発明を実施するための形態】
【００１９】
以下、本発明のリチウム電池の実施形態について説明する。図１は、本発明に係るリチウム電池の構成例を示す断面図である。図１において、１は正極、２は固体電解質、３は負極、４は正極電槽、５は負極電槽、６は封口樹脂である。
【００２０】
正極１および負極３は主として活物質と酸化物ガラスとで構成される。正極１および負極３に用いる活物質としては、次のような遷移金属酸化物が挙げられる。例えば、リチウムマンガン複合酸化物、二酸化マンガン、リチウムニッケル複合酸化物、リチウムコバルト複合酸化物、リチウムニッケルコバルト複合酸化物、リチウムバナジウム複合酸化物、リチウムチタン複合酸化物、酸化チタン、酸化ニオブ、酸化バナジウム、酸化タングステンなどとそれらの誘導体が挙げられる。
【００２１】
上述の遷移金属酸化物のうち、特にＬｉ１＋ＸＭｎ２‐ＸＯ４（０≦Ｘ≦０．２）、ＬｉＭｎ２‐ＹＭｅＹＯ４（Ｍｅ＝Ｎｉ、Ｃｒ、Ｃｕ、Ｚｎ，０＜Ｙ≦０．６）、Ｌｉ４Ｔｉ５Ｏ１２およびＬｉ４Ｍｎ４Ｏ１２よりなる群は、充放電中の活物質の体積変化が小さい結晶系がスピネル系の活物質であり、酸化物ガラスで結着した場合に良好なサイクル特性を示すものである。
【００２２】
ここで、正極活物質と負極活物質には明確な区別はなく、２種類の遷移金属酸化物の充放電電位を比較してより貴な電位を示すものを正極に、より卑な電位を示すものを負極にそれぞれ用いて任意の電圧の電池を構成することができる。
【００２３】
正極活物質と負極活物質に遷移金属酸化物を用いると、電池が過充電された場合にも金属リチウムの析出が起こらず、電池の信頼性が向上する。
【００２４】
本発明にかかる酸化物ガラスとしては、リン酸塩ガラスやホウ酸塩ガラス、ケイ酸塩ガラス、ホウケイ酸塩ガラスを中心とした多成分系酸化物ガラスを挙げることができる。
また、アルカリ金属元素の添加は体積抵抗を低減でき、特にリチウムを添加した場合にはリチウムイオン伝導性が期待されるので好ましい。
【００２５】
電極の隙間に導電剤を後から添加するので、電池容量の低下を招くことなく電極に導電性を付与でき、厚みが２０μｍを超える電極でも優れた充放電特性が得られる。
【００２６】
また、一般的に酸化物の充放電電圧は炭素材料の充放電電圧よりも貴な電位を示すことから、活物質、特に負極活物質にリチウム含有遷移金属酸化物を用いると、原理的にリチウムの析出反応が起こらず、電池の信頼性および安全性が向上する。
【００２７】
酸化物ガラスの組成は特に限定しないが、活物質粒子を結着するための熱処理は酸化物ガラスのガラス転移点以上、活物質の合成温度以下で行われるため、この温度範囲において流動性を示す酸化物ガラスを選定するのが好ましい。
【００２８】
酸化物ガラスの添加量は、活物質と酸化物ガラスの組み合わせで種々最適値が異なると考えられるが、概して３０重量％以下が好ましい。３０重量％を超えると電極体積中に占める酸化物ガラスの体積が大きくなり、かえって活物質の充填率を下げることとなる。
【００２９】
正極１は、正極活物質と酸化物ガラスに成形助剤を加えて加圧成形して熱処理した多孔質体から成り、負極３は、正極１中の正極活物質の充放電電位よりも卑な充放電電位を有する遷移金属酸化物を活物質とした多孔質体から成る。
【００３０】
正極１および負極３を作製するには、（１）活物質と酸化物ガラスを成形助剤を溶解させた水もしくは溶剤に分散させてスラリーを調製し、このスラリーを基材フィルム上に塗布して乾燥した後、加圧成形して裁断したものを熱処理する方法、あるいは（２）活物質と酸化物ガラスの混合物を直接あるいは成形助剤を加えて造粒して金型に投入し、プレス機で加圧成形した後、熱処理する方法、（３）造粒した混合物をロールプレス機で加圧成
形してシート状に加工した後、そのシートを裁断して熱処理する方法などが用いられる。（２）、（３）の造粒は、（１）の方法で述べたスラリーから造粒する湿式造粒であっても溶剤を用いない乾式造粒であっても構わない。
【００３１】
次に、これら正極１および／または負極３に添加する導電剤には、導電性酸化物や炭素材料、金属粉を用いることができる。導電性酸化物では、例えばＳｎＯ２やＩｎ２Ｏ３、ＴｉＯ２‐Ｘ、ＺｎＯ、Ｆｅ３Ｏ４、ＲｅＯ３、ＭｏＯ２、ＲｕＯ２、ＶＯ、ＷＯ２など室温で大凡１×１０‐４Ω・ｍ以下の抵抗率を有する酸化物を用いることができる。さらに好ましくは、安定した低抵抗率を得るためにＳｂ２Ｏ３がドープされたＳｎＯ２とＳｎＯ２がドープされたＩｎ２Ｏ３が帯電防止や透明電極用に量産されており、これらを用いることが品質、コストの面からも有利である。
【００３２】
また、炭素材料では例えばファーネスブラックやアセチレンブラック、サーマルブラックなどのカーボンブラックと鱗片状や繊維状の天然黒鉛や人造黒鉛などを挙げることができる。なかでも一次粒子の平均粒径が０．０２５〜０．０７μｍのファーネスブラック、アセチレンブラックが充填性が良好でカーボンブラックとして適している。また、黒鉛には鱗片状の黒鉛をサブμｍまで微粉砕したものが充填性、導電性に優れ適当である。なお、これらの炭素材料は予めシランカップリング剤などで表面改質処理を施したものを用いることもできる。
【００３３】
また、金属粉では例えば、ＡｕやＡｇ、Ａｌ、Ｃｕ、Ｎｉ、Ｆｅなどを挙げることができる。
【００３４】
さらに、導電剤としてＳｂ２Ｏ３ドープＳｎＯ２および／またはＳｎＯ２ドープＩｎ２Ｏ３、あるいはカーボンブラックおよび／または黒鉛を用いると導電性が良好で優れた充放電特性が得られることとなる。
【００３５】
添加方法としては、例えば活物質の平均粒径の１０分の１以下の平均粒径を持つ炭素材料の微粒子を水もしくは有機溶剤に分散させた懸濁液に熱処理して得られた正極１および／または負極３の多孔質体を浸漬して含浸する方法や電解質２を介して一括熱処理して一体化した発電要素を浸漬して含浸する方法がある。また、含浸を加速するために減圧あるいは減圧加圧含浸することも可能である。さらに、懸濁液を電極表面に滴下して導電剤を含浸する方法や吸引ろ過の方法を応用して電極を用いて懸濁液をろ過するような方法も可能である。一方、粒子を用いない方法としては、導電剤の出発材料を電極中に含浸しておいて熱分解反応を利用して導電剤を生成する方法が挙げられる。具体的には、ポリビニルアルコールなどの有機物を含浸しておいて熱分解して炭素材料を添加したり、ＳｎやＩｎなどの有機金属材料を含浸しておいて熱分解して導電性酸化物を電極内で合成する方法などが考えられる。なお、発電要素に含浸した場合は、発電要素の周縁部に付着した導電剤を除去するために周縁部を研磨あるいは切断加工することが必要である。
【００３６】
導電剤微粒子を分散させた懸濁液を用いて導電剤を含浸した場合導電剤粒子は溶媒と共に電極１、３内に侵入していくため、電極１、３の中心部へは染み込みにくい。これは電極１、３内の活物質粒子間に目詰まりしたように堆積し易いためで、これによって必然的に電極１、３表面近傍の導電剤濃度を高くすることができる。
【００３７】
Ｓｂ２Ｏ３ドープＳｎＯ２を分散した懸濁液に熱処理して得られた多孔質体電極を浸漬し、導電剤を含浸したのち、その断面をＸ線マイクロアナリシスで分析しＳｎの分布状態を評価したところ、電極表面近傍の濃度は中心部に比べ３から４倍高いことが確認された。だたし、電極が薄いためにＳｎの厚み方向での部分的な定量分析はできていない。ちなみに電極全体では電極重量の約３重量％のＳｂ２Ｏ３ドープＳｎＯ２が含浸される。
【００３８】
一方、電極１、３に懸濁液を滴下して導電剤を含浸した場合には一方向からだけの含浸となるため、反対側の表面にまでは懸濁液が含浸しにくく、また含浸途中に活物質間に堆積してしまうため、導電剤濃度は必然的に特定の電極１、３の表面近傍で高くなる。
【００３９】
この現象を利用することで、特に集電体近傍に導電剤を高濃度に配置することができ、集電体と活物質間の電子の授受をスムーズに進行させる効果、つまり接触抵抗を低減する効果が得られる。
【００４０】
固体電解質２に用いられる酸化物系無機固体電解質には、例えばＬｉ１．３Ａｌ０．３Ｔｉ１．７（ＰＯ４）３やＬｉ３．６Ｇｅ０．６Ｖ０．４Ｏ４などの結晶質固体電解質、３０ＬｉＩ−４１Ｌｉ２Ｏ−２９Ｐ２Ｏ４や４０Ｌｉ２Ｏ−３５Ｂ２Ｏ３−２５ＬｉＮｂＯ３、１０Ｌｉ２Ｏ−２５Ｂ２Ｏ３−１５ＳｉＯ２−５０ＺｎＯなどの非晶質固体電解質、あるいは結晶質固体電解質と非晶質固体電解質の混合体もしくは焼成体を挙げることができる。
【００４１】
固体電解質２は、例えば上記製法（１）〜（３）と同様にして酸化物系無機固体電解質である結晶質固体電解質と非晶質固体電解質の混合体に成形助剤を加えて成形体を作製し、熱処理することで作製することができる。
【００４２】
上述の正極１、負極３および電解質層２を積層してなる発電要素を作製する方法としては、（イ）個別に熱処理して多孔質体とした正極１と負極３を電解質層２を介して積層する方法や、（ロ）熱処理後の正極１と負極３を熱処理前の電解質層２を介して積層して熱処理する方法や、（ハ）熱処理前の各層を積層して一括して熱処理する方法などが考えられる。ただし、各層の接触状態を考慮すると層間の接着が可能な（ロ）または（ハ）の方法が好ましい。
【００４３】
いずれにしても、ここで使用可能な成形助剤としては、例えばポリテトラフルオロエチレン、ポリアクリル酸、カルボキシメチルセルロース、エチルセルロース、ポリフッ化ビニリデン、ポリビニルアルコール、ジアセチルセルロース、ヒドロキシプロピルセルロース、ポリブチラール、ポリビニルクロライド、ポリビニルピロリドンなどの１種もしくは２種以上の混合物が挙げられる。
【００４４】
基材フィルムとしては、例えばポリエチレンテレフタレート、ポリプロピレン、ポリエチレン、ポリテトラフルオロエチレンなどの樹脂フィルム、アルミニウム、ステンレス、銅などの金属箔などが使用可能である。
【００４５】
正極電槽４と負極電槽５に用いる金属製薄板は、ステンレス、アルミニウム、ニッケル、銅、コバール、４２アロイ、チタンあるいはアルミニウム合金などの金属材料であればよい。また、封口樹脂６は前記金属材料と接着性を有する接着性樹脂であればよく、封口にはヒートシーラーや熱板などを用いることができる。正極電槽４と負極電槽５の板厚は、電池のエネルギー密度の観点から薄いものを用いるのが望ましいが、ピンホールの有無や外装材としての強度の面から適当な厚みが選択されるべきである。例えば、アルミニウムの場合３０μｍ以上とすることが望ましい。一方、厚いほうでは、封止方法による制約や封止部の接着強度やエネルギー密度の観点から５００μｍ以下とするのが好ましい。
【００４６】
正極電槽４および／または負極電槽５の極群収納部を予め凹状に成形してもよく、この凹状の成形方法には既存の従来技術を用いることができる。例えば成形金型によるプレス加工が一般的である。形状は、極群収納部から見て凹状であれば良く、深さや寸法は特に限定されないが、極群の厚みと封口樹脂７の厚みを考慮して極群と電槽が面で接触できる
寸法、形状にすべきである。また、成形方法によっては成形する際に凹状の極群収納部が台形となったり、屈曲部に曲面を設けたほうが好都合な場合があり、成形方法に適した任意の設計とすることで何ら問題はない。
【００４７】
封口樹脂６には、上記金属製電槽と接着性を有する接着性樹脂を用いることができる。例えば、変性ポリエチレンや変性ポリプロピレンなどの熱熔着性の接着性樹脂が取扱が簡便で適当である。
【００４８】
本発明のリチウム電池の形状は、カード型、フィルム型、コイン型、円筒型および扁平型などの四角や三角、円形など特に限定されるものではない。 
【実施例】
【００４９】
［実施例１］
水酸化リチウムと二酸化マンガンをＬｉとＭｎのモル比が１：２となるように混合し、この混合物を大気中、７００℃で１５時間加熱焼成することでリチウムマンガン複合酸化物（ＬｉＭｎ２Ｏ４）を調製し、これを正極活物質とした。
次に、水酸化リチウムと二酸化チタンをＬｉとＴｉのモル比が４：５となるように混合し、この混合物を大気中、７５０℃で１５時間加熱焼成することでリチウムチタン複合酸化物（Ｌｉ４Ｔｉ５Ｏ１２）を調製して負極活物質とした。
【００５０】
このＬｉＭｎ２Ｏ４とＬｉ４Ｔｉ５Ｏ１２のそれぞれと酸化物ガラス、ここでは５０Ｐ２Ｏ５−３０ＰｂＯ−２０ＺｎＯとを重量比８０：１０：１０で乾式混合して混合粉とした。この混合粉１００に対して成形助剤のエチルセルロースが重量比で１０となるように加え、さらにテレピネオールを加えてスラリーを調製した。このスラリーをポリエチレンテレフタレート（ＰＥＴ）フィルム上に塗布した後に乾燥させてシート状に成形したものをロールプレスで加圧圧縮成形して、正極、負極とも厚み０．２５ｍｍのシートとした。それぞれのシートを金型で打ち抜き２０ｍｍ角のシート状の正極および負極成形体を得た。
【００５１】
酸化物系無機固体電解質、ここでは１０Ｌｉ２Ｏ−２５Ｂ２Ｏ３−１５ＳｉＯ２−５０ＺｎＯとＬｉ１．３Ａｌ０．３Ｔｉ１．７（ＰＯ４）３を重量比５０：５０で混合した混合粉と成形助剤のエチルセルロースを重量比１００:１０で混合し、さらにテレピネオー
ルを加えてスラリーを調製し、ＰＥＴフィルム上に同じく成形して裁断することで２０ｍｍ角、厚み０．１ｍｍのシート状電解質成形体を作製した。
【００５２】
上記正極成形体と負極成形体を電解質成形体を介して積層し、これを大気中、５５０℃で一括熱処理して正極１と負極３の間に固体電解質２を介した１８ｍｍ角、厚み０．５５ｍｍの発電要素を作製した。
【００５３】
導電剤の添加は、次のようにして行った。導電剤にはＳｂ２Ｏ３ドープＳｎＯ２水分散体を用い、まずこれを純水で導電剤の濃度が約５重量％となるように希釈してＳｂ２Ｏ３ドープＳｎＯ２の懸濁液を調製した。次にこの懸濁液に一括熱処理して作製した発電要素を浸漬し、５分間放置してから取り出し、表面の液を拭き取った後、１２０℃で１０分間乾燥した。この浸漬と乾燥の操作を５回繰り返し、さらに発電要素の周囲を軽く研磨して不用部分の炭素材料を除去して発電要素とした。なお、化学分析の結果、このときの導電剤の添加量は発電要素から固体電解質の重量を引いた電極重量の約５重量％であった。
【００５４】
正極電槽４と負極電槽５には厚み０．１ｍｍのアルミニウムを２５ｍｍ角に裁断した金属薄板を用いた。ただし、正極電槽４には予めプレス成形で極群収納部を凹状に成形したものを用いた。負極電槽５には、予め幅５ｍｍの窓枠状に裁断加工しておいた電槽と接着
性を有する封口樹脂６をヒートシールしておいたものを用いた。
【００５５】
最後に、電池の組み立ては負極電槽５の中央に上記発電要素を載置したのちに正極電槽４を被せて正極電槽４と負極電槽５をヒートシールして接着して表面近傍に高濃度に導電剤を含有した電極を用いたリチウム電池を作製した。
【００５６】
［実施例２］
導電剤にカーボンブラックが導電粒子として配合された導電性インクを用い、これを専用溶剤でカーボンブラックの濃度が約３重量％となるように希釈した懸濁液を用いたこと以外は実施例１と同様にしてリチウム電池を組み立てた。なお、化学分析の結果、導電剤の添加量は電極重量の約２重量％であった。
【００５７】
［実施例３］
実施例２で作製したカーボンブラックの懸濁液に微粉砕した鱗片状天然黒鉛をカーボンブラックと黒鉛の重量比が４:１となるように添加して充分混合、分散してカーボンブラ
ックと黒鉛の混合懸濁液としたこと以外は実施例１と同様にしてリチウム電池を組み立てた。なお、化学分析の結果、導電剤の添加量は電極重量の約２重量％であった。
【００５８】
［比較例１］
炭素材料を後含浸する工程を省いたこと以外は実施例１と同様にしてリチウム電池を作製した。
【００５９】
［比較例２］
実施例1と同様にして作製したＬｉＭｎ２Ｏ４と結着剤としての酸化物ガラス５０Ｐ２
Ｏ５−３０ＰｂＯ−２０ＺｎＯ、導電剤としてのＳｂ２Ｏ３ドープＳｎＯ２と、バインダーとしてのポリテトラフルオロエチレンとを活物質、結着剤、導電剤およびバインダーの重量比が９０：１０：５：５になるように混合して混練した後、溶剤であるトルエンを加えて十分混練してロールプレスで厚み０．２５ｍｍの短冊状シートに成形した。
このシートを金型で打ち抜き２０ｍｍ角のシート状の正極成形体を得た。
【００６０】
次に、実施例1と同様にして作製したＬｉ４Ｔｉ５Ｏ１２と結着剤としての酸化物ガラ
ス５０Ｐ２Ｏ５−３０ＰｂＯ−２０ＺｎＯ、導電剤としてのＳｂ２Ｏ３ドープＳｎＯ２と、バインダーとしてのポリテトラフルオロエチレンとを活物質、結着剤、導電剤およびバインダーの重量比が８７：１３：５：８となるように混合して混練した後、溶剤であるトルエンを加えて十分混練してロールプレスで厚み０．２５ｍｍの短冊状シートに成形した。
このシートを金型で打ち抜き２０ｍｍ角のシート状の負極成形体を得た。
【００６１】
上記シート状正極成形体および負極成形体を用いたこと以外は実施例１と同様に発電要素を作製してＳｂ２Ｏ３ドープＳｎＯ２導電剤が均一に分散した電極を用いたリチウム電池を作製した。
【００６２】
［比較例３］
実施例１と同様にして正極、負極とも厚み０．２５ｍｍ、寸法２０ｍｍ角のシート状の正極および負極成形体を得た。これを大気中５５０℃で熱処理し、ついでＳｂ２Ｏ３ドープＳｎＯ２を実施例１と同様にして後含浸してそれぞれ正極１と負極３を得た。なお、化学分析の結果、導電剤の添加量は電極重量の約５重量％で実施例１とほぼ同じであった。
【００６３】
次に、電解液は、プロピレンカーボネートと１，２―ジメトキシエタンが体積比で１：１の割合で混合された非水溶媒に電解質として過塩素酸リチウム（ＬｉＣｌＯ４）をその
濃度が１ｍｏｌ／ｌになるように溶解させて調製した。
【００６４】
上記正極を正極電槽に載置し、上記電解液を含浸させた厚み１００μｍのポリプロピレン製不織布からなるセパレータを、前記正極上に載せて上記負極ならびに負極電槽を積層して正極電槽と負極電槽をヒートシールして電解質に有機電解液を用いたリチウム電池を作製した。
【００６５】
上記正極と負極を用いたこと以外は比較例２と同様にしてリチウム電池を作製した。
【００６６】
（導電剤の分布状態）
実施例１から３および比較例２と３のリチウム電池に用いた発電要素もしくは電極中の導電剤の分布状態を電子顕微鏡およびＸ線マイクロアナリシスで調査した。実施例１から３では、電極の集電体側に高濃度に導電剤が分散していることが確認された。これは電解質側からは懸濁液が含浸しにくかったためと推定される。比較例２では、電極全体に均一に導電剤が分布していることが確認された。比較例３の電極では電極の両側の表面近傍に導電剤が集中していることが分かった。
【００６７】
（電池特性評価）
上記実施例１から３および比較例１から３で作製した電池の放電容量測定を実施し、放電容量と放電平均電圧を求めた。なお、電池の放電容量は、充電終止電圧を２．８Ｖ、電流値を０．２ｍＡとして定電流充電した後、1時間放置して電流値１．０ｍＡでまず２．
０Ｖまで定電流放電し、４時間開回路状態で放置したのち引き続き電流値０．２ｍＡで２．０Ｖまで定電流放電して求めた。なお、０．２ｍＡ放電時の放電容量は１．０ｍＡ放電時の放電容量と引き続き行った０．２ｍＡ放電時の放電容量の合算値とした。放電平均電圧は、１．０ｍＡ放電時の放電容量の中間値での電圧とした。
【００６８】
また、得られた１．０ｍＡ放電時の放電容量、放電平均電圧から体積エネルギー密度を算出したので、この結果も併せて表１にまとめて示す。なお、体積エネルギー密度の計算には電槽を含まない固体電解質２あるいは電解液を含浸したセパレータを介して一体化された正極１および負極３から成る発電要素のみの体積を分母に放電容量と放電平均電圧の積を分子に用いて求めた。
【００６９】
【表１】
2010219056.tif 000003
【００７０】
実施例1から３と比較例１の１．０ｍＡ放電時の放電容量と放電平均電圧を比較すると
、実施例１から３では導電剤が添加されているために大きな放電容量を示したが、導電剤を含浸していない比較例１の電池は全く放電することができず放電容量は０ｍＡｈとなった。また、実施例の電池は電極の厚みが２００μｍ以上と厚いにもかかわらず充放電が可
能となった。このことから酸化物導電剤の添加が電池の充放電特性を大きく改善していることがわかる。
【００７１】
実施例１と比較例２を比較すると、導電剤として同じＳｂ２Ｏ３ドープＳｎＯ２をほぼ同量添加したにもかかわらず、高率放電時（１．０ｍＡ放電時）の放電容量に大きな差が現われ、電極表面近傍に集中的に導電剤を配置した方が出力特性に優れることが確認された。
これは実施例１のリチウム電池のほうが集電体、電極間の電子移動がスムーズであったためと推定できる。
【００７２】
比較例３のリチウム電池は、実施例１と同様電極表面の導電剤濃度が高い電極を用いている上、電解質にイオン伝導性の高い有機電解液を用いているために高率放電時の放電平均電圧が高く、放電容量も大きくなり、結果として体積エネルギー密度が大きくなったものである。
【００７３】
（信頼性評価）
次に実施例１から３および比較例２、３の電池を使って高温（６０℃）サイクル試験を行った。サイクル試験は、充電電流値を０．２ｍＡ、放電電流値を同じ０．２ｍＡとして電圧範囲２．８から２．０Ｖで５０サイクルまで行った。表２に放電容量測定で得られた放電容量を初期放電容量とし、５０サイクル目の放電容量と合せて示す。
【００７４】
【表２】
2010219056.tif 000004
【００７５】
表２の結果から、電解質に酸化物系無機固体電解質を用いた実施例１から３および比較例２のリチウム電池はほとんど容量低下がなく安定しているのに対し、有機電解液を用いた比較例３のリチウム電池は放電容量が約２分の１まで低下した。
【００７６】
サイクル試験が終了した電池の外観を目視で確認したところ、有機電解液を用いた比較例３の電池では、電池の膨れが確認された。これに対して固体電解質を用いた実施例１から３および比較例２の電池では外観上の変化はなかった。
【００７７】
これらのことから、高温において比較例２の電池は活物質と電解液がガス発生を伴う何らかの反応をして電池の内圧が上昇して電池が膨れたものと考えられる。
【００７８】
以上のことから電解質に酸化物系無機固体電解質を用いた本発明にかかるリチウム電池
はエネルギー密度、出力密度、さらに安全性、信頼性が高次にバランスしていることが分かった。
【００７９】
本実施例では正極活物質、負極活物質ともそれぞれ一種類の例しか開示しなかったが、電解質に酸化物系無機固体電解質を用いさらに導電剤を少なくとも一方の表面近傍に高濃度に含有した電極を用いれば、他の活物質や導電剤を用いてもエネルギー密度、出力密度、安全性ならびに信頼性の向上に同様の効果が得られることは明白である。
【符号の説明】
【００８０】
１  正極
２  固体電解質
３  負極
４  正極電槽
５  負極電槽
６  封口樹脂
【図１】
2010219056.tif 000005